Brevet FR2137467A1 — publié le 19721229

-1 - L'invention se rapporte à une matrice pour un appareil à forger et plus particulièrement à la lubrification des matrices qui ne sont pas facilement accessibles. L'objet de la présente invention est de fournir un moyen pour lubrifier des matrices sans délai excessif pendant un cycle de forgeage. Ceci est d'une importance essentielle si plusieurs blocs sont à forger successivement dans un appareil où les matrices ne sont pas facilement accessibles, par exemple dans un appareil où il est désirable de maintenir une atmosphère prédéterminée autour des matrices. Par exemple, il peut être désirable de maintenir une température prédéterminée, un gaz inerte ou un vide autour du bloc à forger. Selon la présente invention la surface de la matrice comprend au moins une rainure et un lubrifiant flfc est prévu dans la rainure. Uii mode de réalisation de l'invention sera maintenant décrit en référence aux dessins annexés. Dans lesquels s La Fig. 1 est une représentation schématique d'un appareil à forger avec un dispositif de chauffage disposé autour des matrices pendant l'opération de forgeage. La Fig. 2 est un agrandissement d'une partie de la surface marquée A dans la figure 1. La Fig. 3 est un agrandissement représentant une section du bord avant d'un bloc qui est forgé entre les matrices. Dans la Figure 1 une matrice supérieure 109A est représentée avec une matrice inférieure llOB. Un bloc 252 est disposé entre les surfaces des deux matrices quand le procédé de forgeage commence. Une enveloppe 146A et un élément de chauffage par induction 136A sont disposés autour de la matrice supérieure et une enveloppe 146B avec un élément de chauffage par induction 136B sont placés autour de la matrice inférieure. Le mouvement vers le haut et vers le bas de chaque enveloppe avec 1'élément de chauffage correspondant est contrôlé par un moteur attaché aux bras ÎOO. La surface de la matrice qui est ert contact avec le bloc chauffé 252 pendant le fonctionnement de l'appareil à forger a des rainures 2 qui sont situées l'une derrière l'autre dans la direction d'extension du bloc. Une section à travers la rainure (voir Fig. 2} permet de noter que le côté de la rainure situé près 72 08569 2137467 - 2 - du centre de la matrice est essentiellement perpendiculaire par rapport à la surface de la matrice, tandis que l'antre côté de la rainure est incliné. Comme représenté dans la figure 2, les rainures 2 peuvent être formées par une série de cercles concentriques ou par une spirale semblable à la rainure dans un disque de phonographe. Les rainures agissent ccmme réservoir pour un lubrifiant sec 4. Du graphite ou du nitrite de bore peut être utilisé si le bloc est forgé dans une atmosphère inerte- Ce moyen de lubrification pour la surface d'une matrice e^particulièrement avantageux si l'appareil à forger est utilisé dans une chaîne de production et s'il est désirable de maintenir une atmosphère particulière autour des matrices à forger. Par exemple, si le forgeage est réalisé sous une haitfre température et dans un gaz inerte, il est désirable de maintenir JLa température et le gaz pendant plusieurs cycles de forgeage. Bans ce cas, les surfaces des matrices avec les rainures 2 seront recouvertes par un lubrifiant avant le commencement du cycle de forgeage. Le lubrifiant peut être mélangé avec de l'eau oa de l'alcool ensuite il peut être répandu par vaporisation oa. par brossage. Chaque bloc suivant 252 sera lubrifié avant d'être placé dans l'appareil à forger de sorte que sa surface extérieure entière soit revêtue avec une couche 6 de lubrifiant. Ceci sert à remplir le réservoir 4 avec du lubrifiant quand une partie du lubrifiant est pressée hors du réservoir au côté avaat du bloc chauffé quand il est forgé dans sa nouvelle configuration (voir figure 3). Dans une construction particulière d'une ssatrice» la distance"s"entre les rainures était 0,25 mm, la largeur "w" de la rainure était 0,25 mm et la profondeur "d* le long du côté perpendiculaire était O,125 mm. La largeur "w" de la rainure était le double de la profondeur "d" du côté perpendiculaire. Pendant une opération de forgeage dans une atmosphère inerte la construction décrite ci-avant ést utilisée et on avait appliqué du nitrite de bore comme lubrifiant. Le métal forgé était IN100 et neuf cycles de forgeage consécutif ont été réalisés sans appliquer directement du lubrifiant dans des rainures sur la surface de la matrice. BAD ORIGINAL 72 08569 2137467 - 3 - REVENDICATIONS 1. Matrice pour un appareil à forger, caractérisée en ce que la matrice a une surface avec au moins une rainure et en ce que du lubrifiant est prévu dans la rainure. 2. Matrice selon la revendication 1, caractérisée en ce que le côté de la rainure éloigné du centre de la matrice est incliné par rapport à la surface de la matrice. 3. Matrice selon la revendication 2, caractérisée en ce que l'autre côté de la rainure est essentiellement perpendiculaire par rapport à la surface de la matrice. 4. Matrice selon une des revendications 1 à 3, caractérisée en ce que la rainure s'étend essentiellement autour du centre de la matrice. 5. Matrice selon une des revendications 1 à 4, caractérisée en ce que plusieurs rainures concentriques sont formées dans la surface de la matrice. 6. Matrice selon une des revendications 1 à 4, caractérisée en œ que la rainure a la forme d'une spirale. 7. Matrice selon une des revendications 1 à 6, caractérisée en ce que le lubrifiant est du nitrite de bore. 8. Matrice selon la revendication 3, caractérisée en ce que la rainure a une largeur approximativement égale au double de la profondeur du côté perpendiculaire de la rainure. 9. Matrice selon la revendication 8, caractérisée en ce que là rainure a une largeur de 0,25 mm et une profondeur le long du côté perpendiculaire de 0,125 mm. 10. Matrice selon la revendication 8 ou 9, caractérisée en ce que les rainures sont espacées de 0,25 mm.